(57)【要約】      （修正有）【課題】電荷輸送能に優れた低分子量エナミン系化合物を含有し、電気特性が良好で、繰り返し使用した場合の疲労劣化が少なく、電子写真特性の安定している感光体を提供する。【解決手段】導電性支持体上に、感光層を有する電子写真感光体において、該感光層が、特定のジアリールアミン成分含有エナミン系化合物を少なくとも一種含有する、電子写真感光体。【選択図】図１
2010122631.tif 000002
【特許請求の範囲】
【請求項１】
導電性支持体上に、感光層を有する電子写真感光体において、
該感光層が、下記式［１］または下記式［２］で表される構造を有するエナミン系化合物を少なくとも一種含有する、電子写真感光体。
【化１】
2010122631.tif 000035
（式［１］中、Ｘ、Ｙは、それぞれ同一または異なっていてもよく、炭素数１〜４のアルキル基を示し、Ｒは、それぞれ同一または異なっていてもよく、Ｈａｍｍｅｔｔ則における置換基定数σｐが０．２０以下である、炭素数１〜６の有機基を示し、ｍは０〜３の整数を示す。Ａｒ１は、Ｈａｍｍｅｔｔ則における置換基定数σｐが０．２０以下であって、炭素数１〜６の有機基を少なくとも一つ有するフェニル基を示す。Ａｒ２〜Ａｒ３は、それぞれ同一または異なっていてもよく、Ｈａｍｍｅｔｔ則における置換基定数σｐが０．２０以下であって、炭素数１〜６の有機基を有していても良いアリール基を示す。）
【化２】
2010122631.tif 000036
（式［２］中、Ｚは、それぞれ同一または異なっていてもよく、Ｈａｍｍｅｔｔ則における置換基定数σｐが０．２０以下である、炭素数１〜６の有機基を示し、ｐは０〜５の整数を示す。Ａｒ４は、Ｈａｍｍｅｔｔ則における置換基定数σｐが０．２０以下であって、炭素数１〜６の有機基を有していても良い縮合多環式炭化水素基を示す。ただし、Ａｒ４が無置換の２−ナフチル基である場合、ｐは１〜５の整数を示し、Ａｒ４が１−ナフチル基である場合は、置換基の有無に関わらず、ｐは２〜５の整数を示す。Ａｒ５〜Ａｒ６は、それぞれ同一または異なっていてもよく、Ｈａｍｍｅｔｔ則における置換基定数σｐが０．２０以下であって、炭素数１〜６の有機基を有していても良いアリール基を示す。）
【請求項２】
前記式［１］または式［２］で表される構造を有するエナミン系化合物がアルコキシ基、若しくは、ジアルキルアミノ基を有する場合、その数は、エナミン系化合物１分子あたり、合計で２個以下である、請求項１に記載の電子写真感光体。
【請求項３】
下記式［１］で表される構造を有するエナミン系化合物。
【化３】
2010122631.tif 000037
（式［１］中、Ｘ、Ｙは、それぞれ同一または異なっていてもよく、炭素数１〜４のアルキル基を示し、Ｒは、それぞれ同一または異なっていてもよく、Ｈａｍｍｅｔｔ則における置換基定数σｐが０．２０以下である、炭素数１〜６の有機基を示し、ｍは０〜３の整数を示す。Ａｒ１は、Ｈａｍｍｅｔｔ則における置換基定数σｐが０．２０以下であって、炭素数１〜６の有機基を少なくとも一つ有するフェニル基を示す。Ａｒ２〜Ａｒ３は、それぞれ同一または異なっていてもよく、Ｈａｍｍｅｔｔ則における置換基定数σｐが０．２０以下であって、炭素数１〜６の有機基を有していても良いアリール基を示す。）
【請求項４】
下記式［２］で表される構造を有するエナミン系化合物。
【化４】
2010122631.tif 000038
（式［２］中、Ｚは、それぞれ同一または異なっていてもよく、Ｈａｍｍｅｔｔ則における置換基定数σｐが０．２０以下である、炭素数１〜６の有機基を示し、ｐは０〜５の整数を示す。Ａｒ４は、Ｈａｍｍｅｔｔ則における置換基定数σｐが０．２０以下であって、炭素数１〜６の有機基を有していても良い縮合多環式炭化水素基を示す。ただし、Ａｒ４が無置換の２−ナフチル基である場合、ｐは１〜５の整数を示し、Ａｒ４が１−ナフチル基である場合は、置換基の有無に関わらず、ｐは２〜５の整数を示す。Ａｒ５〜Ａｒ６は、それぞれ同一または異なっていてもよく、Ｈａｍｍｅｔｔ則における置換基定数σｐが０．２０以下であって、炭素数１〜６の有機基を有していても良いアリール基を示す。）
【請求項５】
前記式［１］または式［２］で表される構造を有するエナミン系化合物がアルコキシ基、若しくは、ジアルキルアミノ基を有する場合、その数は、エナミン系化合物１分子あたり、合計で２個以下である、請求項３または４に記載のエナミン系化合物。
【請求項６】
請求項１または２に記載の電子写真感光体、ならびに、該電子写真感光体を帯電させる帯電手段、帯電した該電子写真感光体に対し像露光を行い静電潜像を形成する像露光手段、該静電潜像をトナーで現像する現像手段、該トナーを被転写体に転写する転写手段、該被転写体に転写されたトナーを定着させる定着手段、および、該電子写真感光体に付着したトナーを回収するクリーニング手段からなる群から選ばれる少なくとも一つ、を備えた電子写真カートリッジ。
【請求項７】
請求項１または２に記載の電子写真感光体、該電子写真感光体を帯電させる帯電手段、帯電した該電子写真感光体に対し露光を行い静電潜像を形成する露光手段、該静電潜像をトナーで現像する現像手段、および、該トナーを被転写体に転写する転写手段、を備えた、画像形成装置。
【発明の詳細な説明】
【技術分野】
【０００１】
本発明は、電子写真感光体、該電子写真感光体の感光層に含まれる新規なエナミン系化合物、電子写真感光体カートリッジおよび画像形成装置に関する。詳細には、例えば、太陽電池、エレクトロルミネッセンス素子、電子写真感光体等において、電荷輸送材料として好適に用いることができるエナミン系化合物、該化合物を用いた電子写真感光体、電子写真感光体カートリッジおよび画像形成装置に関する。
【背景技術】
【０００２】
電子写真技術は、即時性に優れ且つ高品質の画像が得られること等から、複写機、各種プリンター、印刷機等の分野で広く使われている。電子写真技術の中核となる電子写真感光体として、無公害で成膜が容易、製造が容易である等の利点を有する有機系の光導電材料を使用した電子写真感光体（以下、単に「感光体」ともいう。）が使用されている。
【０００３】
電子写真感光体は、電子写真プロセス、すなわち帯電、露光、現像、転写、クリーニング、除電等のサイクルで繰り返し使用されるため、その間様々なストレスを受け劣化する。このうち、化学的劣化としては、例えば帯電器として普通用いられるコロナ帯電器から発生する強酸化性のオゾンやＮＯｘが感光層にダメージを与えることが挙げられ、繰り返し使用する場合に、帯電性の低下や残留電位の上昇等の電気的安定性の悪化、およびそれに伴う画像不良が起きることがある。これらは、感光層中に多く含まれる電荷輸送材料の化学的劣化に由来するところが大きい。
【０００４】
さらには、近年の電子写真機器の高性能、低コスト化に伴い、電子写真感光体の高感度化および原体コストの低減が必須となっていることが業界の共通認識である。このうち、高感度化のためには、電荷発生材料の最適化だけでなく、それとのマッチングの良好な電荷輸送材料の開発が必要であり、低コスト化のためには、安価な原料と短い反応ルート、さらに簡単な精製工程で精製できる電荷輸送材料の開発が必要である。そのため、低分子量の電荷輸送材料の高性能化が注目されつつある。低分子量の有機光導電性材料は、製造コストが低い利点があり、しかも、それと併用する結着剤の種類、組成比等を選択することにより、被膜の物性あるいは電子写真特性を制御することが比較的容易である点で好ましいものである。
【０００５】
従来の技術として、低分子量のエナミン系化合物が電荷輸送材料として用いることが示されている。例えば、特許文献１〜３には、低分子量エナミン系化合物群が電荷輸送材料として使用できると提案されている。
【０００６】
【特許文献１】特開昭６３−２３１３５４号公報
【特許文献２】特開平７−１３４４３０号公報
【特許文献３】特開平１−３１４２４８号公報
【発明の開示】
【発明が解決しようとする課題】
【０００７】
しかしながら、特許文献１に記載されている化合物群は、移動度が比較的遅く、耐オゾンや酸性ガス性が悪く、繰り返し使用する場合に、帯電性の低下や残留電位の上昇等の電気的安定性の悪化、およびそれに伴う画像不良が起きる。
【０００８】
特許文献２に記載されている化合物群は、電気特性に改善すべき点があるか、耐オゾンや酸性ガス性が悪い。
【０００９】
特許文献３に記載されている化合物群は、製造コスト非常に高いだけではなく、やはり耐オゾンや酸性ガス性が悪い欠点を有する。
【００１０】
このように感光体を作製する上で実用的に好しい特性を有する低分子量の有機化合物はほとんどないのが実状である。
【００１１】
本発明は、かかる現状に鑑みてなされたものであって、その目的は、電荷輸送能に優れた低分子量エナミン系化合物を含有し、電気特性が良好で、繰り返し使用した場合の疲労劣化が少なく、電子写真特性の安定している感光体、該感光体を用いた電子写真カートリッジおよび画像形成装置、ならびに、該優れた性能を有するエナミン系化合物を提供することにある。
【課題を解決するための手段】
【００１２】
本発明者らは、低分子量のエナミン系化合物のアミン骨格として、３，４位に短鎖アルキル基置換されたベンゼン環を導入すること、または、市販の縮合多環式炭化水素系化合物に置換基最適化してエナミン系化合物の部分構造として導入することによって、光感度、残留電位、電荷移動度などの特性が比較的良く改善され、繰り返し使用した場合の疲労劣化が少なく、しかも耐オゾンや酸性ガス性の良い低分子量のエナミン系化合物を見出した。また、このようなエナミン系化合物を電子写真感光体に用いた場合に、光感度、残留電位、電荷移動度、耐久時の電位安定性、環境安定性などに優れた特性を示すことを見出し、以下の本発明を完成するに至った。
【００１３】
第１の本発明は、導電性支持体上に、感光層を有する電子写真感光体において、該感光層が、下記式［１］または下記式［２］で表される構造を有するエナミン系化合物を少なくとも一種含有する、電子写真感光体である。
【００１４】
【化１】
2010122631.tif 000003
（式［１］中、Ｘ、Ｙは、それぞれ同一または異なっていてもよく、炭素数１〜４のアルキル基を示し、Ｒは、それぞれ同一または異なっていてもよく、Ｈａｍｍｅｔｔ則における置換基定数σｐが０．２０以下である、炭素数１〜６の有機基を示し、ｍは０〜３の整数を示す。Ａｒ１は、Ｈａｍｍｅｔｔ則における置換基定数σｐが０．２０以下であって、炭素数１〜６の有機基を少なくとも一つ有するフェニル基を示す。Ａｒ２〜Ａｒ３は、それぞれ同一または異なっていてもよく、Ｈａｍｍｅｔｔ則における置換基定数σｐが０．２０以下であって、炭素数１〜６の有機基を有していても良いアリール基を示す。）
【００１５】
【化２】
2010122631.tif 000004
（式［２］中、Ｚは、それぞれ同一または異なっていてもよく、Ｈａｍｍｅｔｔ則における置換基定数σｐが０．２０以下である、炭素数１〜６の有機基を示し、ｐは０〜５の整数を示す。Ａｒ４は、Ｈａｍｍｅｔｔ則における置換基定数σｐが０．２０以下であって、炭素数１〜６の有機基を有していても良い縮合多環式炭化水素基を示す。ただし、Ａｒ４が無置換の２−ナフチル基である場合、ｐは１〜５の整数を示し、Ａｒ４が１−ナフチル基である場合は、置換基の有無に関わらず、ｐは２〜５の整数を示す。Ａｒ５〜Ａｒ６は、それぞれ同一または異なっていてもよく、Ｈａｍｍｅｔｔ則における置換基定数σｐが０．２０以下であって、炭素数１〜６の有機基を有していても良いアリール基を示す。）
【００１６】
第１の本発明において、式［１］または式［２］で表される構造を有するエナミン系化合物がアルコキシ基、若しくは、ジアルキルアミノ基を有する場合、その数は、エナミン系化合物１分子あたり、合計で２個以下であることが好ましい。
【００１７】
第２の本発明は、下記式［１］で表される構造を有するエナミン系化合物である。
【００１８】
【化３】
2010122631.tif 000005
（式［１］中、Ｘ、Ｙは、それぞれ同一または異なっていてもよく、炭素数１〜４のアルキル基を示し、Ｒは、それぞれ同一または異なっていてもよく、Ｈａｍｍｅｔｔ則における置換基定数σｐが０．２０以下である、炭素数１〜６の有機基を示し、ｍは０〜３の整数を示す。Ａｒ１は、Ｈａｍｍｅｔｔ則における置換基定数σｐが０．２０以下であって、炭素数１〜６の有機基を少なくとも一つ有するフェニル基を示す。Ａｒ２〜Ａｒ３は、それぞれ同一または異なっていてもよく、Ｈａｍｍｅｔｔ則における置換基定数σｐが０．２０以下であって、炭素数１〜６の有機基を有していても良いアリール基を示す。）
【００１９】
第３の本発明は、下記式［２］で表される構造を有するエナミン系化合物である。
【００２０】
【化４】
2010122631.tif 000006
（式［２］中、Ｚは、それぞれ同一または異なっていてもよく、Ｈａｍｍｅｔｔ則における置換基定数σｐが０．２０以下である、炭素数１〜６の有機基を示し、ｐは０〜５の整数を示す。Ａｒ４は、Ｈａｍｍｅｔｔ則における置換基定数σｐが０．２０以下であって、炭素数１〜６の有機基を有していても良い縮合多環式炭化水素基を示す。ただし、Ａｒ４が無置換の２−ナフチル基である場合、ｐは１〜５の整数を示し、Ａｒ４が１−ナフチル基である場合は、置換基の有無に関わらず、ｐは２〜５の整数を示す。Ａｒ５〜Ａｒ６は、それぞれ同一または異なっていてもよく、Ｈａｍｍｅｔｔ則における置換基定数σｐが０．２０以下であって、炭素数１〜６の有機基を有していても良いアリール基を示す。）
【００２１】
第２および第３の本発明において、式［１］または式［２］で表される構造を有するエナミン系化合物がアルコキシ基、若しくは、ジアルキルアミノ基を有する場合、その数は、エナミン系化合物１分子あたり、合計で２個以下であることが好ましい。
【００２２】
第４の本発明は、第１の本発明の電子写真感光体、ならびに、該電子写真感光体を帯電させる帯電手段、帯電した該電子写真感光体に対し像露光を行い静電潜像を形成する像露光手段、該静電潜像をトナーで現像する現像手段、該トナーを被転写体に転写する転写手段、該被転写体に転写されたトナーを定着させる定着手段、及び、該電子写真感光体に付着したトナーを回収するクリーニング手段からなる群から選ばれる少なくとも一つ、を備えた電子写真カートリッジである。
【００２３】
第５の本発明は、第１の本発明の電子写真感光体、該電子写真感光体を帯電させる帯電手段、帯電した該電子写真感光体に対し露光を行い静電潜像を形成する露光手段、該静電潜像をトナーで現像する現像手段、および、該トナーを被転写体に転写する転写手段、を備えた、画像形成装置である。
【発明の効果】
【００２４】
本発明の低分子量エナミン系化合物は、光感度、残留電位、電荷移動度などの特性が良く、繰り返し使用した場合の疲労劣化が少なく、しかも優れた耐オゾンや酸性ガス性を有するため、電子写真感光体の感光層に含有させた場合に、電子写真感光体を繰り返し使用する場合でも、電気特性の安定性が良く、応答性が速く、高感度、かつ低残留電位を示す電子写真感光体、及びそれを有する電子写真カートリッジまたは画像形成装置を提供することが可能となる。
【発明を実施するための最良の形態】
【００２５】
以下、本発明を実施するための最良の形態について詳細に説明するが、本発明は、以下の実施の形態に限定されるものではなく、その趣旨の範囲内で種々変形して実施することができる。
【００２６】
本発明のエナミン系化合物は、下記一般式［１］若しくは［２］で表される化合物である。
【００２７】
【化５】
2010122631.tif 000007
（式［１］中、Ｘ、Ｙは、それぞれ同一または異なっていてもよく、炭素数１〜４のアルキル基を示し、Ｒは、それぞれ同一または異なっていてもよく、Ｈａｍｍｅｔｔ則における置換基定数σｐが０．２０以下である、炭素数１〜６の有機基を示し、ｍは０〜３の整数を示す。Ａｒ１は、Ｈａｍｍｅｔｔ則における置換基定数σｐが０．２０以下であって、炭素数１〜６の有機基を少なくとも一つ有するフェニル基を示す。Ａｒ２〜Ａｒ３は、それぞれ同一または異なっていてもよく、Ｈａｍｍｅｔｔ則における置換基定数σｐが０．２０以下であって、炭素数１〜６の有機基を有していても良いアリール基を示す。）
【００２８】
【化６】
2010122631.tif 000008
（式［２］中、Ｚは、それぞれ同一または異なっていてもよく、Ｈａｍｍｅｔｔ則における置換基定数σｐが０．２０以下である、炭素数１〜６の有機基を示し、ｐは０〜５の整数を示す。Ａｒ４は、Ｈａｍｍｅｔｔ則における置換基定数σｐが０．２０以下であって、炭素数１〜６の有機基を有していても良い縮合多環式炭化水素基を示す。ただし、Ａｒ４が無置換の２−ナフチル基である場合、ｐは１〜５の整数を示し、Ａｒ４が１−ナフチル基である場合は、置換基の有無に関わらず、ｐは２〜５の整数を示す。Ａｒ５〜Ａｒ６は、それぞれ同一または異なっていてもよく、Ｈａｍｍｅｔｔ則における置換基定数σｐが０．２０以下であって、炭素数１〜６の有機基を有していても良いアリール基を示す。）
【００２９】
一般式［１］中、Ｘ、Ｙとしては、炭素数１〜４のアルキル基が好ましく、炭素数１〜２のアルキル基がより好ましい。例えば、メチル、エチル、ｎ−プロピル、ｎ−ブチル、イソブチルが挙げられる。電気特性や製造コストの面から、Ｘ、Ｙは、メチル基であることが特に好ましい。
【００３０】
一般式［１］中、Ｒとしては、Ｈａｍｍｅｔｔ則における置換基定数σｐが０．２０以下であって、炭素数１〜６の有機基が好ましく、炭素数１〜２のアルキル基がより好ましい。例えば、メチル、エチル、ｎ−プロピル、ｎ−ブチル、イソブチル、メトキシ、エトキシなどが挙げられる。電気特性や製造コストの面から、Ｒは、メチル基であることが特に好ましい。
【００３１】
ここで、Ｈａｍｍｅｔｔ則は、芳香族化合物における置換基が芳香環の電子状態に与える効果を説明するために用いられる経験則であって、置換ベンゼンの置換基定数σｐは、置換基の電子供与／吸引の程度を定量化した値といえる。σｐ値が正であれば置換安息香酸の方が無置換のものより酸性が強い、つまり電子吸引性置換基となる。逆にσｐ値が負であると電子供与性置換基となる。表１は、代表的な置換基のσｐ値である（日本化学会編、「化学便覧  基礎編ＩＩ  改訂４版」、丸善株式会社、平成５年９月３０日発行、ｐ．３６４〜３６５）。
【００３２】
【表１】
2010122631.tif 000009
【００３３】
一般式［１］中、ｍは０〜３の整数であり、０〜１の整数が好ましいが、製造コストの観点から考え、ｍ＝０の場合は特に好ましい。
【００３４】
一般式［１］中、Ａｒ１は、Ｈａｍｍｅｔｔ則における置換基定数σｐが０．２０以下であって、炭素数１〜６の有機基を少なくとも一つ有するフェニルである。該置換基としては、例えば、炭素数１〜６のアルキル基、炭素数１〜６のアルコキシ基、炭素数２〜４のジアルキルアミノ基などが挙げられ、具体的には、メチル、エチル、ｎ−プロピル、イソプロピル、ｎ−ブチル、イソブチル、ｔｅｒｔ−ブチル、メトキシ、エトキシ、プロポキシ、ブトキシ、Ｎ，Ｎ−ジメチルアミノ、Ｎ，Ｎ−ジエチルアミノなどが挙げられる。中でも、電気特性や製造コストの面から、炭素数１〜２の置換基が特に好ましい。
【００３５】
一般式［１］中、Ａｒ２〜Ａｒ３としては、Ｈａｍｍｅｔｔ則における置換基定数σｐが０．２０以下であって、炭素数１〜６の有機基を有していても良いアリール基である。例えば、フェニル、ナフチルが挙げられる。製造コストの面で、フェニル基が特に好ましい。さらに、置換基を有する場合、該置換基としては、例えば、炭素数１〜６のアルキル基、炭素数１〜６のアルコキシ基、炭素数２〜４のジアルキルアミノ基などが挙げられ、具体的には、メチル、エチル、ｎ−プロピル、イソプロピル、ｎ−ブチル、イソブチル、ｔｅｒｔ−ブチル、メトキシ、エトキシ、プロポキシ、ブトキシ、Ｎ，Ｎ−ジメチルアミノ、Ｎ，Ｎ−ジエチルアミノなどが挙げられる。中でも、電気特性や製造コストの面から、置換基のない場合が特に好ましい。
【００３６】
一般式［２］中、Ｚとしては、Ｈａｍｍｅｔｔ則における置換基定数σｐが０．２０以下であって、炭素数１〜６の有機基が好ましく、例えば、炭素数１〜６のアルキル基、炭素数１〜６のアルコキシ基、炭素数２〜４のジアルキルアミノ基などが挙げられ、具体的には、メチル、エチル、ｎ−プロピル、イソプロピル、ｎ−ブチル、イソブチル、ｔｅｒｔ−ブチル、メトキシ、エトキシ、プロポキシ、ブトキシ、Ｎ，Ｎ−ジメチルアミノ、Ｎ，Ｎ−ジエチルアミノなどが挙げられる。中でも、電気特性や製造コストの面から、炭素数１〜２の有機基が特に好ましい。
【００３７】
一般式［２］中、Ａｒ４としては、例えば、ナフチル、フルオレニル、アントリル、フェナントリル、ピレニルが挙げられる。製造コストの面で、ナフチル、フルオレニルのような１０〜１３の炭素原子を有する縮合多環式炭化水素基が特に好ましい。さらに、置換基（有機基）を有する場合、該置換基としては、Ｈａｍｍｅｔｔ則における置換基定数σｐが０．２０以下であって、炭素数１〜６の有機基が好ましく、例えば、炭素数１〜６のアルキル基、炭素数１〜６のアルコキシ基、炭素数２〜４のジアルキルアミノ基などが挙げられ、具体的には、メチル、エチル、ｎ−プロピル、イソプロピル、ｎ−ブチル、イソブチル、ｔｅｒｔ−ブチル、メトキシ、エトキシ、プロポキシ、ブトキシ、Ｎ，Ｎ−ジメチルアミノ、Ｎ，Ｎ−ジエチルアミノなどが挙げられる。中でも、電気特性や製造コストの面から、炭素数１の置換基が特に好ましい。
【００３８】
一般式［２］中、ｐは０〜５の整数であり、０〜３の整数が好ましいが、製造コストの観点から考え、０〜２の整数の場合は特に好ましい。ただし、Ａｒ４が無置換の２−ナフチル基である場合、ｐは１〜５の整数を示し、１〜３の整数が好ましいが、電気特性や製造コストの観点から考え、１〜２の整数であることが特に好ましい。また、Ａｒ４が１−ナフチル基である場合は、置換基の有無に関わらず、ｐは２〜５の整数を示し、２〜３の整数が好ましいが、電気特性や製造コストの観点から考え、ｐ＝２の場合が特に好ましい。
【００３９】
一般式［２］中、Ａｒ５〜Ａｒ６は、上記一般式［１］のＡｒ２〜Ａｒ３と同様である。
【００４０】
なお、上記式［１］または式［２］で表される構造を有するエナミン系化合物がアルコキシ基、若しくは、ジアルキルアミノ基を有する場合、その数は、エナミン系化合物１分子あたり、合計で２個以下であることが好ましい。その理由は、アルコキシ基が、分子のイオン化ポテンシャルを低くする方向に働き、その数が多いほど、酸化に耐え難くなると考えられるからである。また、アルコキシ基やジアルキルアミノ基は、極性が比較的高いため、分子内の電荷の偏りが生じやすく、電荷輸送剤の移動度を落とすことがあるからである。従って、これらを電荷輸送剤に含有する場合は、電荷輸送剤１分子あたり、合計で２個以下の時、電子写真感光体の電気特性、応答性、または耐酸性ガス性をバランス良くとれるようになる。これらが多すぎると、電子写真感光体の応答性が悪くなると共に、帯電性の低下、残留電位の上昇等の電気的特性の安定性に大きな問題が生じる虞がある。
【００４１】
一般式［１］で表される構造を有するエナミン系化合物の代表例として、以下の例示化合物ＣＴ−１〜ＣＴ−５が挙げられる。ただし、本発明に関わるエナミン系化合物はこれらの化合物に限定されるものではない。
【００４２】
【化７】
2010122631.tif 000010
【００４３】
【化８】
2010122631.tif 000011
【００４４】
一般式［２］で表される構造を有するエナミン系化合物の代表例として、以下の例示化合物ＣＴ−６〜ＣＴ２０が挙げられる。ただし、上記と同様に、本発明に関わるエナミン系化合物はこれらの化合物に限定されるものではない。
【００４５】
【化９】
2010122631.tif 000012
【００４６】
【化１０】
2010122631.tif 000013
【００４７】
【化１１】
2010122631.tif 000014
【００４８】
【化１２】
2010122631.tif 000015
【００４９】
これらのエナミン誘導体は、公知の方法により容易に合成することができる。例えば、本発明の例示化合物ＣＴ−１は、次の反応式に従って製造することができる。
【００５０】
【化１３】
2010122631.tif 000016
【００５１】
ジアリールアミン誘導体Ａを酢酸などの酸触媒の存在下で、ジアリールアセトアルデヒドＢと還流脱水することによって縮合させ、目的物である電荷輸送材ＣＴ−１を得ることができる。
【００５２】
＜電子写真感光体＞
以下に、本発明の電子写真感光体の構成について説明する。本発明の電子写真感光体は、導電性支持体上に、上述したエナミン系化合物を含有する感光層を設けたものであれば、その構造は特に制限されない。中でも、電荷発生層と、電荷輸送層とが積層された積層型の感光体が好ましく、特に、電荷輸送層が、上述したエナミン系化合物を含有することが好ましい。
【００５３】
（導電性支持体）
導電性支持体については特に制限はないが、例えば、アルミニウム、アルミニウム合金、ステンレス鋼、銅、ニッケル等の金属材料や、金属、カーボン、酸化錫等の導電性粉体を添加して導電性を付与した樹脂材料や、アルミニウム、ニッケル、ＩＴＯ（酸化インジウム酸化錫）等の導電性材料をその表面に蒸着又は塗布した樹脂、ガラス、紙等が主に使用される。これらは１種を単独で用いてもよく、２種以上を任意の組み合わせ及び比率で併用しても良い。導電性支持体の形態としては、ドラム状、シート状、ベルト状等のものが用いられる。更には、金属材料の導電性支持体の上に、導電性・表面性等の制御や欠陥被覆のために、適当な抵抗値を有する導電性材料を塗布したものを用いても良い。
【００５４】
また、導電性支持体としてアルミニウム合金等の金属材料を用いた場合、陽極酸化被膜を施してから用いても良い。陽極酸化被膜を施した場合には、公知の方法により封孔処理を施すのが望ましい。導電性支持体表面は、平滑であっても良いし、特別な切削方法を用いたり、研磨処理を施したりすることにより、粗面化されていても良い。また、導電性支持体を構成する材料に適当な粒径の粒子を混合することによって、粗面化されたものであっても良い。また、安価化のためには、切削処理を施さず、引き抜き管をそのまま使用することも可能である。
【００５５】
（下引き層）
導電性支持体と後述する感光層との間には、接着性・ブロッキング性等の改善のため、下引き層を設けても良い。下引き層としては、樹脂、樹脂に金属酸化物等の粒子を分散したもの等が用いられる。
【００５６】
下引き層に用いる金属酸化物粒子の例としては、酸化チタン、酸化アルミニウム、酸化珪素、酸化ジルコニウム、酸化亜鉛、酸化鉄等の１種の金属元素を含む金属酸化物粒子、チタン酸カルシウム、チタン酸ストロンチウム、チタン酸バリウム等の複数の金属元素を含む金属酸化物粒子等が挙げられる。これらは一種類の粒子を単独で用いても良いし、複数の種類の粒子を混合して用いても良い。これらの金属酸化物粒子の中で、酸化チタン及び酸化アルミニウムが好ましく、特に酸化チタンが好ましい。酸化チタン粒子は、その表面に、酸化錫、酸化アルミニウム、酸化アンチモン、酸化ジルコニウム、酸化珪素等の無機物、又はステアリン酸、ポリオール、シリコーン等の有機物による処理を施されていても良い。酸化チタン粒子の結晶型としては、ルチル、アナターゼ、ブルッカイト、アモルファスのいずれも用いることができる。また、複数の結晶状態のものが含まれていても良い。
【００５７】
また、金属酸化物粒子の粒径としては種々のものが利用できるが、中でも特性及び液の安定性の点から、その平均一次粒径は、１０ｎｍ以上１００ｎｍ以下が好ましく、特に１０ｎｍ以上５０ｎｍ以下が好ましい。
【００５８】
下引き層は、金属酸化物粒子をバインダー樹脂に分散した形で形成するのが望ましい。下引き層に用いられるバインダー樹脂としては、エポキシ樹脂、ポリエチレン樹脂、ポリプロピレン樹脂、アクリル樹脂、メタクリル樹脂、ポリアミド樹脂、塩化ビニル樹脂、酢酸ビニル樹脂、フェノール樹脂、ポリカーボネート樹脂、ポリウレタン樹脂、ポリイミド樹脂、塩化ビニリデン樹脂、ポリビニルアセタール樹脂、塩化ビニル−酢酸ビニル共重合体、ポリビニルアルコール樹脂、ポリウレタン樹脂、ポリアクリル樹脂、ポリアクリルアミド樹脂、ポリビニルピロリドン樹脂、ポリビニルピリジン樹脂、水溶性ポリエステル樹脂、ニトロセルロース等のセルロースエステル樹脂、セルロースエーテル樹脂、カゼイン、ゼラチン、ポリグルタミン酸、澱粉、スターチアセテート、アミノ澱粉、ジルコニウムキレート化合物、ジルコニウムアルコキシド化合物等の有機ジルコニウム化合物、チタニルキレート化合物、チタンアルコキシド化合物等の有機チタニル化合物、シランカップリング剤等の公知のバインダー樹脂が挙げられる。これらは単独で用いても良く、あるいは２種以上を任意の組み合わせ及び比率で併用しても良い。また、硬化剤とともに硬化した形で使用してもよい。中でも、アルコール可溶性の共重合ポリアミド、変性ポリアミド等は、良好な分散性、塗布性を示すことから好ましい。
【００５９】
下引き層に用いられるバインダー樹脂に対する無機粒子の使用比率は任意に選ぶことが可能であるが、分散液の安定性、塗布性の観点から、通常は１０質量％以上、５００質量％以下の範囲で使用することが好ましい。
【００６０】
下引き層の膜厚は、任意に選ぶことができるが、感光体特性及び塗布性を向上させる観点から、通常は０．１μｍ以上２０μｍ以下の範囲が好ましい。下引き層には、公知の酸化防止剤等を混合しても良い。画像欠陥防止等を目的として、顔料粒子、樹脂粒子等を含有させて用いても良い。
【００６１】
（感光層）
感光層の形式としては、電荷発生物質と電荷輸送物質とが同一層に存在し、バインダー樹脂中に分散された単層型と、電荷発生物質がバインダー樹脂中に分散された電荷発生層および電荷輸送物質がバインダー樹脂中に分散された電荷輸送層の二層からなる機能分離型（積層型）とが挙げられるが、本発明における感光層は、いずれの形式であってもよい。
【００６２】
また、積層型感光層としては、導電性支持体側から電荷発生層、電荷輸送層をこの順に積層して設ける順積層型感光層と、逆に導電性支持体側から電荷輸送層、電荷発生層の順に積層して設ける逆積層型感光層とがあり、いずれを採用することも可能であるが、最もバランスの取れた光導電性を発揮できる順積層型感光層が好ましい。
【００６３】
（積層型感光層）
・電荷発生層
積層型感光体（機能分離型感光体）の場合、電荷発生層は、電荷発生物質をバインダー樹脂で結着することにより形成される。
【００６４】
電荷発生物質としては、セレニウムおよびその合金、硫化カドミウム等の無機系光導電材料と、有機顔料等の有機系光導電材料とが挙げられるが、有機系光導電材料の方が好ましく、中でも特に有機顔料が好ましい。有機顔料としては、例えば、フタロシアニン顔料、アゾ顔料、ジチオケトピロロピロール顔料、スクアレン（スクアリリウム）顔料、キナクリドン顔料、インジゴ顔料、ペリレン顔料、多環キノン顔料、アントアントロン顔料、ベンズイミダゾール顔料等が挙げられる。これらの中でも、特にフタロシアニン顔料またはアゾ顔料が好ましい。電荷発生物質として有機顔料を使用する場合、通常はこれらの有機顔料の微粒子を、各種のバインダー樹脂で結着した分散層の形で使用する。
【００６５】
電荷発生物質として、無金属フタロシアニン化合物、金属含有フタロシアニン化合物を用いた場合は比較的長波長のレーザー光、例えば、７８０ｎｍ近辺の波長を有するレーザー光に対して高感度の感光体が得られる。また、モノアゾ、ジアゾ、トリスアゾ等のアゾ顔料を用いた場合には、白色光、又は６６０ｎｍ近辺の波長を有するレーザー光、もしくは比較的短波長のレーザー光（例えば、３８０ｎｍ〜５００ｎｍの範囲の波長を有するレーザー光）に対して十分な感度を有する感光体を得ることができる。
【００６６】
電荷発生物質としてフタロシアニン顔料を使用する場合、具体的には、無金属フタロシアニン、銅、インジウム、ガリウム、スズ、チタン、亜鉛、バナジウム、シリコーン、ゲルマニウム、アルミニウム等の金属またはその酸化物、ハロゲン化物、水酸化物、アルコキシド等の配位したフタロシアニン類の各結晶型を持ったもの、酸素原子等を架橋原子として用いたフタロシアニンダイマー類等が使用される。特に、感度の高い結晶型であるＸ型、τ型無金属フタロシアニン、Ａ型（別称β型）、Ｂ型（別称α型）、Ｄ型（別称Ｙ型）等のチタニルフタロシアニン（別称：オキシチタニウムフタロシアニン）、バナジルフタロシアニン、クロロインジウムフタロシアニン、ヒドロキシインジウムフタロシアニン、ＩＩ型等のクロロガリウムフタロシアニン、Ｖ型等のヒドロキシガリウムフタロシアニン、Ｇ型、Ｉ型等のμ−オキソ−ガリウムフタロシアニン二量体、ＩＩ型等のμ−オキソ−アルミニウムフタロシアニン二量体が好適である。
【００６７】
また、これらフタロシアニンの中でも、Ａ型（別称β型）、Ｂ型（別称α型）、および粉末Ｘ線回折の回折角２θ（±０．２゜）が２７．１゜、もしくは２７．３゜に明瞭なピークを示すことを特徴とするＤ型（Ｙ型）チタニルフタロシアニン、ＩＩ型クロロガリウムフタロシアニン、Ｖ型のヒドロキシガリウムフタロシアニン、２８．１゜にもっとも強いピークを有するヒドロキシガリウムフタロシアニン、または２６．２゜にピークを持たず２８．１゜に明瞭なピークを有し、かつ２５．９゜の半値幅Ｗが０．１゜≦Ｗ≦０．４゜であることを特徴とするヒドロキシガリウムフタロシアニン、Ｇ型μ−オキソ−ガリウムフタロシアニン二量体等が特に好ましい。
【００６８】
フタロシアニン化合物は単一の化合物のものを用いてもよいし、幾つかの混合又は混晶状態のものを用いてもよい。ここでのフタロシアニン化合物ないしは結晶状態における混合状態としては、それぞれの構成要素を後から混合したものを用いてもよいし、合成、顔料化、結晶化等のフタロシアニン化合物の製造・処理工程において混合状態を生じさせたものでもよい。このような処理としては、酸ペースト処理・磨砕処理・溶剤処理等が知られている。混晶状態を生じさせるためには、特開平１０−４８８５９号公報記載のように、２種類の結晶を混合後に機械的に磨砕、不定形化した後に、溶剤処理によって特定の結晶状態に変換する方法が挙げられる。
【００６９】
電荷発生物質としてアゾ顔料を使用する場合には、各種ビスアゾ顔料、トリスアゾ顔料が好適に用いられる。好ましいアゾ顔料の例を下記に示す。
【００７０】
【化１４】
2010122631.tif 000017
【００７１】
【化１５】
2010122631.tif 000018
【００７２】
【化１６】
2010122631.tif 000019
【００７３】
電荷発生物質として、上記例示の有機顔料を用いる場合には、１種を単独で用いてもよいが、２種類以上の顔料を混合して用いてもよい。この場合、可視域と近赤域の異なるスペクトル領域で分光感度特性を有する２種類以上の電荷発生物質を組み合わせて用いることが好ましく、中でもジスアゾ顔料、トリスアゾ顔料とフタロシアニン顔料とを組み合わせて用いることがより好ましい。
【００７４】
電荷発生層に用いるバインダー樹脂は特に制限されないが、例えば、ポリビニルブチラール樹脂、ポリビニルホルマール樹脂、ブチラールの一部がホルマールや、アセタール等で変性された部分アセタール化ポリビニルブチラール樹脂等のポリビニルアセタール系樹脂、ポリアリレート樹脂、ポリカーボネート樹脂、ポリエステル樹脂、変性エーテル系ポリエステル樹脂、フェノキシ樹脂、ポリ塩化ビニル樹脂、ポリ塩化ビニリデン樹脂、ポリ酢酸ビニル樹脂、ポリスチレン樹脂、アクリル樹脂、メタクリル樹脂、ポリアクリルアミド樹脂、ポリアミド樹脂、ポリビニルピリジン樹脂、セルロース系樹脂、ポリウレタン樹脂、エポキシ樹脂、シリコーン樹脂、ポリビニルアルコール樹脂、ポリビニルピロリドン樹脂、カゼインや、塩化ビニル−酢酸ビニル共重合体、ヒドロキシ変性塩化ビニル−酢酸ビニル共重合体、カルボキシル変性塩化ビニル−酢酸ビニル共重合体、塩化ビニル−酢酸ビニル−無水マレイン酸共重合体等の塩化ビニル−酢酸ビニル系共重合体、スチレン−ブタジエン共重合体、塩化ビニリデン−アクリロニトリル共重合体、スチレン−アルキッド樹脂、シリコーン−アルキッド樹脂、フェノール−ホルムアルデヒド樹脂等の絶縁性樹脂や、ポリ−Ｎ−ビニルカルバゾール、ポリビニルアントラセン、ポリビニルペリレン等の有機光導電性ポリマー等が挙げられる。これらのバインダー樹脂は、何れか１種を単独で用いても良く、２種類以上を任意の組み合わせで混合して用いても良い。
【００７５】
電荷発生層は、具体的に、上述のバインダー樹脂を有機溶剤に溶解した溶液に、電荷発生物質を分散させて塗布液を調整し、これを導電性支持体上に（下引き層を設ける場合は下引き層上に）塗布することにより形成される。
【００７６】
塗布液の作製に用いられる溶剤としては、バインダー樹脂を溶解させるものであれば特に制限されないが、例えば、ペンタン、ヘキサン、オクタン、ノナン等の飽和脂肪族系溶媒、トルエン、キシレン、アニソール等の芳香族系溶媒、クロロベンゼン、ジクロロベンゼン、クロロナフタレン等のハロゲン化芳香族系溶媒、ジメチルホルムアミド、Ｎ−メチル−２−ピロリドン等のアミド系溶媒、メタノール、エタノール、イソプロパノール、ｎ−ブタノール、ベンジルアルコール等のアルコール系溶媒、グリセリン、ポリエチレングリコール等の脂肪族多価アルコール類、アセトン、シクロヘキサノン、メチルエチルケトン、４−メトキシ−４−メチル−２−ペンタノン等の鎖状又は環状ケトン系溶媒、ギ酸メチル、酢酸エチル、酢酸ｎ−ブチル等のエステル系溶媒、塩化メチレン、クロロホルム、１，２−ジクロロエタン等のハロゲン化炭化水素系溶媒、ジエチルエーテル、ジメトキシエタン、テトラヒドロフラン、１，４−ジオキサン、メチルセルソルブ、エチルセルソルブ等の鎖状又は環状エーテル系溶媒、アセトニトリル、ジメチルスルホキシド、スルホラン、ヘキサメチルリン酸トリアミド等の非プロトン性極性溶媒、ｎ−ブチルアミン、イソプロパノールアミン、ジエチルアミン、トリエタノールアミン、エチレンジアミン、トリエチレンジアミン、トリエチルアミン等の含窒素化合物、リグロイン等の鉱油、水等が挙げられる。これらは何れか１種を単独で用いても良く、２種以上を併用して用いてもよい。なお、上述の下引き層を設ける場合には、この下引き層を溶解しないものが好ましい。
【００７７】
電荷発生層において、バインダー樹脂と電荷発生物質との配合比（質量比）は、バインダー樹脂１００質量部に対して電荷発生物質が通常１０質量部以上、好ましくは３０質量部以上、また、通常１０００質量部以下、好ましくは５００質量部以下の範囲である。電化発生層の膜厚は通常０．１μｍ以上、好ましくは０．１５μｍ以上、また、通常１０μｍ以下、好ましくは０．６μｍ以下の範囲である。電荷発生物質の比率が高過ぎると、電荷発生物質の凝集等により塗布液の安定性が低下する虞がある。一方、電荷発生物質の比率が低過ぎると、感光体としての感度の低下を招く虞がある。
電荷発生物質を分散させる方法としては、ボールミル分散法、アトライター分散法、サンドミル分散法等の公知の分散法を用いることができる。この際、粒子を０．５μｍ以下、好ましくは０．３μｍ以下、より好ましくは０．１５μｍ以下の範囲の粒子サイズに微細化することが有効である。
【００７８】
・電荷輸送層
積層型感光体の電荷輸送層は、電荷輸送物質を含有するとともに、通常はバインダー樹脂と、必要に応じて使用されるその他の成分とを含有する。このような電荷輸送層は、具体的には、電荷輸送物質等とバインダー樹脂とを溶剤に溶解又は分散して塗布液を作製し、これを順積層型感光層の場合には電荷発生層上に、また、逆積層型感光層の場合には導電性支持体上に（下引き層を設ける場合は下引き層上に）塗布、乾燥して得ることができる。
【００７９】
電荷輸送物質としては、上記した本発明のエナミン系化合物を用いることが好ましい。本発明のエナミン系化合物は、１種を単独で用いてもよく、複数種のものを任意の比率で組み合わせてもよい。
【００８０】
また、本発明のエナミン系化合物に加えて、公知の他の電荷輸送物質を併用してもよい。他の電荷輸送物質を併用する場合、その種類は特に制限されないが、例えば、カルバゾール誘導体、ヒドラゾン化合物、芳香族アミン誘導体、スチルベン誘導体、ブタジエン誘導体及びこれらの誘導体が複数結合されたものが好ましい。更に具体的には、特開平２−２３０２５５号、特開昭６３−２２５６６０号、特開昭５８−１９８０４３号、特公昭５８−３２３７２号、および、特公平７−２１６４６号の各公報に記載の化合物が好ましく使用される。これらの電荷輸送物質は、何れか１種を単独で用いても良く、複数種のものを任意の組み合わせで併用しても良い。なお、本発明のエナミン系化合物と、公知の他の電荷輸送物質とを併用する場合、電荷輸送物質全量における、併用する電荷輸送物質の含有比率（質量％）は、特に制限されないが、１％以上２０％以下の範囲内であることが好ましく、本発明のエナミン系化合物の役割をより効果的に発揮させるために、３％以上１０％以下の範囲内であることが特に好ましい。
【００８１】
バインダー樹脂は膜強度確保のために使用される。電荷輸送層のバインダー樹脂としては、例えば、ブタジエン樹脂、スチレン樹脂、酢酸ビニル樹脂、塩化ビニル樹脂、アクリル酸エステル樹脂、メタクリル酸エステル樹脂、ビニルアルコール樹脂、エチルビニルエーテル等のビニル化合物の重合体及び共重合体、ポリビニルブチラール樹脂、ポリビニルホルマール樹脂、部分変性ポリビニルアセタール、ポリカーボネート樹脂、ポリエステル樹脂、ポリアリレート樹脂、ポリアミド樹脂、ポリウレタン樹脂、セルロースエステル樹脂、フェノキシ樹脂、シリコーン樹脂、シリコーン−アルキッド樹脂、ポリ−Ｎ−ビニルカルバゾール樹脂等が挙げられる。中でも、ポリカーボネート樹脂、ポリアリレート樹脂が好ましい。これらのバインダー樹脂は、適当な硬化剤を用いて熱、光等により架橋させて用いることもできる。これらのバインダー樹脂は、何れか１種を単独で用いても良く、２種以上を任意の組み合わせで用いても良い。
【００８２】
バインダー樹脂と電荷輸送物質との割合は、バインダー樹脂１００質量部に対して電荷輸送物質を２０質量部以上の比率で使用する。中でも、残留電位低減の観点から３０質量部以上が好ましく、更には、繰り返し使用した際の安定性や電荷移動度の観点から４０質量部以上がより好ましい。一方、感光層の熱安定性の観点から、電荷輸送物質を通常は１５０質量部以下の比率で使用する。中でも、電荷輸送材料とバインダー樹脂との相溶性の観点から１１０質量部以下が好ましく、耐刷性の観点から８０質量部以下がより好ましく、耐傷性の観点から７０質量部以下が最も好ましい。
【００８３】
電荷輸送層の膜厚は特に制限されないが、長寿命、画像安定性の観点、更には高解像度の観点から、通常５μｍ以上、好ましくは１０μｍ以上、また、通常５０μｍ以下、好ましくは４５μｍ以下、更には３０μｍ以下の範囲とする。
【００８４】
（単層型感光層）
単層型感光層は、電荷発生物質と電荷輸送物質に加えて、積層型感光体の電荷輸送層と同様に、膜強度確保のためにバインダー樹脂を使用して形成する。具体的には、電荷発生物質と電荷輸送物質と各種バインダー樹脂とを溶剤に溶解又は分散して塗布液を作製し、導電性支持体上（下引き層を設ける場合は下引き層上）に塗布、乾燥して得ることができる。
【００８５】
電荷輸送物質およびバインダー樹脂の種類並びにこれらの使用比率は、積層型感光体の電荷輸送層について説明したものと同様である。これらの電荷輸送物質およびバインダー樹脂からなる電荷輸送媒体中に、さらに電荷発生物質が分散される。
【００８６】
電荷発生物質は、積層型感光体の電荷発生層について説明したものと同様のものが使用できる。但し、単層型感光体の感光層の場合、電荷発生物質の粒子径を十分に小さくする必要がある。具体的には、通常１μｍ以下、好ましくは０．５μｍ以下の範囲とする。
【００８７】
単層型感光層内に分散される電荷発生物質の量は、少な過ぎると十分な感度が得られない一方で、多すぎると帯電性の低下、感度の低下等の弊害があることから、単層型感光層全体に対して、通常０．５質量％以上、好ましくは１質量％以上、また、通常５０質量％以下、好ましくは２０質量％以下の範囲で使用される。
【００８８】
また、単層型感光層におけるバインダー樹脂と電荷発生物質との使用比率は、バインダー樹脂１００質量部に対して電荷発生物質が通常０．１質量部以上、好ましくは１質量部以上、また、通常３０質量部以下、好ましくは１０質量部以下の範囲とする。
【００８９】
単層型感光層の膜厚は、通常５μｍ以上、好ましくは１０μｍ以上、また、通常１００μｍ以下、好ましくは５０μｍ以下の範囲である。
【００９０】
＜その他の機能層＞
積層型感光体、単層型感光体ともに、感光層又はそれを構成する各層には、成膜性、可撓性、塗布性、耐汚染性、耐ガス性、耐光性等を向上させる目的で、周知の酸化防止剤、可塑剤、紫外線吸収剤、電子吸引性化合物、レベリング剤、可視光遮光剤等の添加物を含有させても良い。
【００９１】
また、積層型感光体、単層型感光体ともに、上記手順により形成された感光層を最上層、即ち表面層としてもよいが、その上に更に別の層を設け、これを表面層としてもよい。
【００９２】
例えば、感光層の損耗を防止したり、帯電器等から発生する放電生成物等による感光層の劣化を防止・軽減する目的で、保護層を設けても良い。
【００９３】
保護層は、導電性材料を適当なバインダー樹脂中に含有させて形成するか、特開平９−１９０００４号公報に記載のトリフェニルアミン骨格等の電荷輸送能を有する化合物を用いた共重合体を用いて形成することができる。
【００９４】
保護層に用いる導電性材料としては、ＴＰＤ（Ｎ，Ｎ’−ジフェニル−Ｎ，Ｎ’−ビス−（ｍ−トリル）ベンジジン）等の芳香族アミノ化合物、酸化アンチモン、酸化インジウム、酸化錫、酸化チタン、酸化錫−酸化アンチモン、酸化アルミ、酸化亜鉛等の金属酸化物等を用いることが可能であるが、これに限定されるものではない。
【００９５】
保護層に用いるバインダー樹脂としては、ポリアミド樹脂、ポリウレタン樹脂、ポリエステル樹脂、エポキシ樹脂、ポリケトン樹脂、ポリカーボネート樹脂、ポリビニルケトン樹脂、ポリスチレン樹脂、ポリアクリルアミド樹脂、シロキサン樹脂等の公知の樹脂を用いることができ、また、特開平９−１９０００４号公報記載のようなトリフェニルアミン骨格等の電荷輸送能を有する骨格と上記樹脂の共重合体を用いることもできる。
【００９６】
保護層の電気抵抗は、通常１０９Ω・ｃｍ以上、１０１４Ω・ｃｍ以下の範囲とする。電気抵抗が該範囲より高くなると、残留電位が上昇しカブリの多い画像となってしまう一方、前記範囲より低くなると、画像のボケ、解像度の低下が生じてしまう。また、保護層は像露光の際に照射される光の透過を実質上妨げないように構成されなければならない。
【００９７】
また、感光体表面の摩擦抵抗や、摩耗を低減、トナーの感光体から転写ベルト、紙への転写効率を高める等の目的で、表面層にフッ素系樹脂、シリコーン樹脂、ポリエチレン樹脂等、又はこれらの樹脂からなる粒子や無機化合物の粒子を含有させても良い。あるいは、これらの樹脂や粒子を含む層を新たに表面層として形成しても良い。
【００９８】
＜各層の形成方法＞
上記した感光体を構成する各層は、含有させる物質を溶剤に溶解または分散させて得られた塗布液を、導電性支持体上に浸漬塗布、スプレー塗布、ノズル塗布、バーコート、ロールコート、ブレード塗布等の公知の方法により、各層ごとに順次塗布・乾燥工程を繰り返すことにより形成される。
【００９９】
塗布液の作製に用いられる溶媒または分散媒に特に制限はないが、具体例としては、メタノール、エタノール、プロパノール、２−メトキシエタノール等のアルコール類、テトラヒドロフラン、１，４−ジオキサン、ジメトキシエタン等のエーテル類、ギ酸メチル、酢酸エチル等のエステル類、アセトン、メチルエチルケトン、シクロヘキサノン、４−メトキシ−４−メチル−２−ペンタノン等のケトン類、ベンゼン、トルエン、キシレン等の芳香族炭化水素類、ジクロロメタン、クロロホルム、１，２−ジクロロエタン、１，１，２−トリクロロエタン、１，１，１−トリクロロエタン、テトラクロロエタン、１，２−ジクロロプロパン、トリクロロエチレン等の塩素化炭化水素類、ｎ−ブチルアミン、イソプロパノールアミン、ジエチルアミン、トリエタノールアミン、エチレンジアミン、トリエチレンジアミン等の含窒素化合物類、アセトニトリル、Ｎ−メチルピロリドン、Ｎ，Ｎ−ジメチルホルムアミド、ジメチルスルホキシド等の非プロトン性極性溶剤類等が挙げられる。また、これらは１種を単独で用いてもよいし、２種以上を任意の組み合わせおよび種類で併用してもよい。
【０１００】
溶媒または分散媒の使用量は特に制限されないが、各層の目的や選択した溶媒・分散媒の性質を考慮して、塗布液の固形分濃度や粘度等の物性が所望の範囲となるように適宜調整するのが好ましい。
【０１０１】
例えば、単層型感光体、及び機能分離型感光体の電荷輸送層の場合には、塗布液の固形分濃度を通常５質量％以上、好ましくは１０質量％以上、また、通常４０質量％以下、好ましくは３５質量％以下の範囲とする。また、塗布液の粘度を使用時の温度において通常１０ｍＰａ・ｓ以上、好ましくは５０ｍＰａ・ｓ以上、また、通常５００ｍＰａ・ｓ以下、好ましくは４００ｍＰａ・ｓ以下の範囲とする。
【０１０２】
また、積層型感光体の電荷発生層の場合には、塗布液の固形分濃度は、通常０．１質量％以上、好ましくは１質量％以上、また、通常１５質量％以下、好ましくは１０質量％以下の範囲とする。また、塗布液の粘度は、使用時の温度において、通常０．０１ｍＰａ・ｓ以上、好ましくは０．１ｍＰａ・ｓ以上、また、通常２０ｍＰａ・ｓ以下、好ましくは１０ｍＰａ・ｓ以下の範囲とする。
【０１０３】
塗布液の塗布方法としては、浸漬コーティング法、スプレーコーティング法、スピナーコーティング法、ビードコーティング法、ワイヤーバーコーティング法、ブレードコーティング法、ローラーコーティング法、エアーナイフコーティング法、カーテンコーティング法等が挙げられるが、他の公知のコーティング法を用いることも可能である。
塗布液の乾燥は、室温における指触乾燥後、通常３０℃以上、２００℃以下の温度範囲で、１分から２時間の間、静止又は送風下で加熱乾燥させることが好ましい。また、加熱温度は一定であってもよく、乾燥時に温度を変更させながら加熱を行っても良い。
【０１０４】
＜画像形成装置＞
次に、本発明の電子写真感光体を用いた画像形成装置（本発明の画像形成装置）の実施の形態について、装置の要部構成を示す図１を用いて説明する。但し、実施の形態は以下の説明に限定されるものではなく、本発明の要旨を逸脱しない限り任意に変形して実施することができる。
【０１０５】
図１に示すように、画像形成装置は、電子写真感光体１、帯電装置２、露光装置３及び現像装置４を備えて構成され、更に、必要に応じて転写装置５、クリーニング装置６及び定着装置７が設けられる。
【０１０６】
電子写真感光体１は、上述した本発明の電子写真感光体であれば特に制限はないが、図１ではその一例として、円筒状の導電性支持体の表面に上述した感光層を形成したドラム状の感光体を示している。この電子写真感光体１の外周面に沿って、帯電装置２、露光装置３、現像装置４、転写装置５及びクリーニング装置６がそれぞれ配置されている。
【０１０７】
帯電装置２は、電子写真感光体１を帯電させるもので、電子写真感光体１の表面を所定電位に均一帯電させる。帯電装置としては、コロトロンやスコロトロン等のコロナ帯電装置、電圧印加された直接帯電部材を感光体表面に接触させて帯電させる直接帯電装置（接触型帯電装置）等がよく用いられる。直接帯電装置の例としては、帯電ローラ、帯電ブラシ等が挙げられる。なお、図１では、帯電装置２の一例としてローラ型の帯電装置（帯電ローラ）を示している。直接帯電手段として、気中放電を伴う帯電、あるいは気中放電を伴わない注入帯電いずれも可能である。また、帯電時に印可する電圧としては、直流電圧だけの場合、及び直流に交流を重畳させて用いることもできる。
【０１０８】
露光装置３は、電子写真感光体１に露光を行って電子写真感光体１の感光面に静電潜像を形成することができるものであれば、その種類に特に制限はない。具体例としては、ハロゲンランプ、蛍光灯、半導体レーザーやＨｅ−Ｎｅレーザー等のレーザー、ＬＥＤ等が挙げられる。また、感光体内部露光方式によって露光を行うようにしてもよい。露光を行う際の光は任意であるが、例えば、波長が７８０ｎｍの単色光、波長６００ｎｍ〜７００ｎｍのやや短波長寄りの単色光、波長３８０ｎｍ〜５００ｎｍの短波長の単色光等で露光を行えばよい。
【０１０９】
現像装置４は、その種類に特に制限はなく、カスケード現像、一成分絶縁トナー現像、一成分導電トナー現像、二成分磁気ブラシ現像等の乾式現像方式や、湿式現像方式等の任意の装置を用いることができる。図１では、現像装置４は、現像槽４１、アジテータ４２、供給ローラ４３、現像ローラ４４、及び、規制部材４５からなり、現像槽４１の内部にトナーＴを貯留している構成となっている。また、必要に応じ、トナーＴを補給する補給装置（図示せず）を現像装置４に付帯させてもよい。この補給装置は、ボトル、カートリッジ等の容器からトナーＴを補給することが可能に構成される。
【０１１０】
供給ローラ４３は、導電性スポンジ等から形成される。現像ローラ４４は、鉄、ステンレス鋼、アルミニウム、ニッケル等の金属ロール、又はこうした金属ロールにシリコーン樹脂、ウレタン樹脂、フッ素樹脂等を被覆した樹脂ロール等からなる。この現像ローラ４４の表面には、必要に応じて、平滑加工や粗面加工を加えてもよい。
【０１１１】
現像ローラ４４は、電子写真感光体１と供給ローラ４３との間に配置され、電子写真感光体１及び供給ローラ４３に各々当接している。供給ローラ４３及び現像ローラ４４は、回転駆動機構（図示せず）によって回転される。供給ローラ４３は、貯留されているトナーＴを担持して、現像ローラ４４に供給する。現像ローラ４４は、供給ローラ４３によって供給されるトナーＴを担持して、電子写真感光体１の表面に接触させる。
【０１１２】
規制部材４５は、シリコーン樹脂やウレタン樹脂等の樹脂ブレード、ステンレス鋼、アルミニウム、銅、真鍮、リン青銅等の金属ブレード、又はこうした金属ブレードに樹脂を被覆したブレード等により形成されている。この規制部材４５は、現像ローラ４４に当接し、ばね等によって現像ローラ４４側に所定の力で押圧（一般的なブレード線圧は５〜５００ｇ／ｃｍ）される。必要に応じて、この規制部材４５に、トナーＴとの摩擦帯電によりトナーＴに帯電を付与する機能を具備させてもよい。
【０１１３】
アジテータ４２は、回転駆動機構によってそれぞれ回転されており、トナーＴを撹拌するとともに、トナーＴを供給ローラ４３側に搬送する。アジテータ４２は、羽根形状、大きさ等を違えて複数設けてもよい。
【０１１４】
転写装置５は、その種類に特に制限はなく、コロナ転写、ローラ転写、ベルト転写等の静電転写法、圧力転写法、粘着転写法等、任意の方式を用いた装置を使用することができる。ここでは、転写装置５が電子写真感光体１に対向して配置された転写チャージャー、転写ローラ、転写ベルト等から構成されるものとする。この転写装置５は、トナーＴの帯電電位とは逆極性で所定電圧値（転写電圧）を印加し、電子写真感光体１に形成されたトナー像を記録紙（用紙、媒体）Ｐに転写するものである。
【０１１５】
クリーニング装置６について特に制限はなく、ブラシクリーナー、磁気ブラシクリーナー、静電ブラシクリーナー、磁気ローラクリーナー、ブレードクリーナー等、任意のクリーニング装置を用いることができる。クリーニング装置６は、感光体１に付着している残留トナーをクリーニング部材で掻き落とし、残留トナーを回収するものである。但し、感光体表面に残留するトナーが少ないか、殆どない場合には、クリーニング装置６はなくても構わない。
【０１１６】
定着装置７は、上部定着部材（定着ローラ）７１及び下部定着部材（定着ローラ）７２から構成され、定着部材７１又は７２の内部には加熱装置７３が備えられている。なお、図１では、上部定着部材７１の内部に加熱装置７３が備えられた例を示す。上部及び下部の各定着部材７１，７２は、ステンレス鋼、アルミニウム等の金属素管にシリコーンゴムを被覆した定着ロール、更にテフロン（登録商標）樹脂で被覆した定着ロール、定着シート等公知の熱定着部材を使用することができる。更に、各定着部材７１，７２は、離型性を向上させる為にシリコーンオイル等の離型剤を供給する構成としてもよく、バネ等により互いに強制的に圧力を加える構成としてもよい。
【０１１７】
記録紙Ｐ上に転写されたトナーは、所定温度に加熱された上部定着部材７１と下部定着部材７２との間を通過する際、トナーが溶融状態まで熱加熱され、通過後冷却されて記録紙Ｐ上にトナーが定着される。
【０１１８】
なお、定着装置についてもその種類に特に限定はなく、ここで用いたものをはじめ、熱ローラ定着、フラッシュ定着、オーブン定着、圧力定着等、任意の方式による定着装置を設けることができる。
【０１１９】
以上のように構成された電子写真装置では、次のようにして画像の記録が行われる。即ち、まず感光体１の表面（感光面）が、帯電装置２によって所定の電位（例えば−６００Ｖ）に帯電される。この際、直流電圧により帯電させても良く、直流電圧に交流電圧を重畳させて帯電させてもよい。
続いて、帯電された感光体１の感光面を、記録すべき画像に応じて露光装置３により露光し、感光面に静電潜像を形成する。そして、その感光体１の感光面に形成された静電潜像の現像を、現像装置４で行う。
【０１２０】
現像装置４は、供給ローラ４３により供給されるトナーＴを、規制部材（現像ブレード）４５により薄層化するとともに、所定の極性（ここでは感光体１の帯電電位と同極性であり、負極性）に摩擦帯電させ、現像ローラ４４に担持しながら搬送して、感光体１の表面に接触させる。
【０１２１】
現像ローラ４４に担持された帯電トナーＴが感光体１の表面に接触すると、静電潜像に対応するトナー像が感光体１の感光面に形成される。そしてこのトナー像は、転写装置５によって記録紙Ｐに転写される。この後、転写されずに感光体１の感光面に残留しているトナーが、クリーニング装置６で除去される。
【０１２２】
トナー像の記録紙Ｐ上への転写後、定着装置７を通過させてトナー像を記録紙Ｐ上へ熱定着することで、最終的な画像が得られる。
【０１２３】
なお、画像形成装置は、上述した構成に加え、例えば除電工程を行うことができる構成としても良い。除電工程は、電子写真感光体に露光を行うことで電子写真感光体の除電を行う工程であり、除電装置としては、蛍光灯、ＬＥＤ等が使用される。また除電工程で用いる光は、強度としては露光光の３倍以上の露光エネルギーを有する光である場合が多い。
【０１２４】
また、画像形成装置は更に変形して構成してもよく、例えば、前露光工程、補助帯電工程等の工程を行うことができる構成としたり、オフセット印刷を行う構成としたり、更には複数種のトナーを用いたフルカラータンデム方式の構成としてもよい。
【０１２５】
なお、電子写真感光体１を、帯電装置２、露光装置３、現像装置４、転写装置５、クリーニング装置６、及び定着装置７のうち１つ又は２つ以上と組み合わせて、一体型のカートリッジ（以下適宜「電子写真感光体カートリッジ」という）として構成し、この電子写真感光体カートリッジを複写機やレーザービームプリンタ等の電子写真装置本体に対して着脱可能な構成にしてもよい。この場合、例えば電子写真感光体１やその他の部材が劣化した場合に、この電子写真感光体カートリッジを画像形成装置本体から取り外し、別の新しい電子写真感光体カートリッジを画像形成装置本体に装着することにより、画像形成装置の保守・管理が容易となる。
【実施例】
【０１２６】
以下、製造例、実施例及び比較例を挙げて、本発明を更に詳細に説明する。なお、以下の実施例は本発明を詳細に説明するために示すものであり、本発明はその趣旨に反しない限り以下の実施例に限定されるものではない。
【０１２７】
＜エナミン系化合物の製造＞
（製造例１：例示化合物ＣＴ−１の製造）
窒素雰囲気下、還流管、Ｄｅａｎ−Ｓｔａｒｋ分水器を順次に反応器にセットし、Ｎ−（ｐ−トリル)−Ｎ−（３，４−キシリル）アミン５．９０ｇ（２７．９ｍｍｏｌ）、ジフェニルアセトアルデヒド５．４８ｇ（２７．９ｍｍｏｌ）、酢酸３０ｍｌ、トルエン３０ｍｌをそれぞれ反応器に仕込み、撹拌をしながら、２時間還流脱水し、室温まで冷却した。反応液とトルエン／脱塩水（ｖ／ｖ＝１：１）を混合撹拌し、分液した。得られた有機層を１Ｎ  ＮａＯＨの水溶液で洗浄、分液し、さらに有機層を脱塩水で２〜３回洗浄、分液した。得られた有機層の溶媒を減圧留去し、フラッシュカラムクロマトグラフィー（シリカゲル４００ｇ、展開溶媒：トルエン／ヘキサン＝１／３）に通し、さらにメタノールによる再沈で精製した。真空乾燥した後、上記の例示化合物ＣＴ−１を薄黄色粉末として得た（収量９．１３ｇ、収率８４％、純度９９．７％）。なお、純度は、高速液体クロマトグラフィーのチャートの単純面積比率値から算出した。この化合物の核磁気共鳴スペクトル（３００ＭＨｚ、Ｖａｒｉａｎ  Ｇｅｍｉｎｉ−２０００  ＮＭＲ  ｓｐｅｃｔｒｏｍｅｔｅｒ）を添付図３に示す。
【０１２８】
（製造例２：例示化合物ＣＴ−２の製造）
Ｎ，Ｎ−ジ（３，４−キシリル）アミンを原料として使用した以外は、製造例１と同様な操作で、例示化合物ＣＴ−２を白色結晶として得た。この化合物の核磁気共鳴スペクトル（３００ＭＨｚ、Ｖａｒｉａｎ  Ｇｅｍｉｎｉ−２０００  ＮＭＲ  ｓｐｅｃｔｒｏｍｅｔｅｒ）を添付図４に示す。
【０１２９】
（製造例３：例示化合物ＣＴ−７の製造）
Ｎ−（２−ナフチル)−Ｎ−（３，４−キシリル）アミンを原料として使用した以外は、製造例１と同様な操作で、例示化合物ＣＴ−７を薄黄色粉末として得た。この化合物の核磁気共鳴スペクトル（３００ＭＨｚ、Ｖａｒｉａｎ  Ｇｅｍｉｎｉ−２０００  ＮＭＲ  sｐｅｃｔｒｏｍｅｔｅｒ）を添付図５に示す。
【０１３０】
（製造例４：例示化合物ＣＴ−１０の製造）
下記の構造を有するジアリールアミンを原料として使用した以外は、製造例１と同様な操作で、例示化合物ＣＴ−１０を薄黄色粉末として得た。この化合物の核磁気共鳴スペクトル（３００ＭＨｚ、Ｖａｒｉａｎ  Ｇｅｍｉｎｉ−２０００  ＮＭＲ  ｓｐｅｃｔｒｏｍｅｔｅｒ）を添付図６に示す。
【０１３１】
【化１７】
2010122631.tif 000020
【０１３２】
（製造例５：例示化合物ＣＴ−１２の製造）
Ｎ−（４−メトキシフェニル)−Ｎ−（６−メトキシ−２−ナフチル）アミンを原料として使用した以外は、製造例１と同様な操作で、例示化合物ＣＴ−１２を薄黄色粉末として得た。この化合物の核磁気共鳴スペクトル（３００ＭＨｚ、Ｖａｒｉａｎ  Ｇｅｍｉｎｉ−２０００  ＮＭＲ  ｓｐｅｃｔｒｏｍｅｔｅｒ）を添付図７に示す。
【０１３３】
（製造例６：例示化合物ＣＴ−１３の製造）
Ｎ−（ｐ−トリル)−Ｎ−（６−メトキシ−２−ナフチル）アミンを原料として使用した以外は、製造例１と同様な操作で、例示化合物ＣＴ−１３を薄黄色粉末として得た。この化合物の核磁気共鳴スペクトル（３００ＭＨｚ、Ｖａｒｉａｎ  Ｇｅｍｉｎｉ−２０００  ＮＭＲ  ｓｐｅｃｔｒｏｍｅｔｅｒ）を添付図８に示す。
【０１３４】
＜電子写真感光体の作製＞
（実施例１：電子写真感光体Ａ１）
二軸延伸ポリエチレンテレフタレート樹脂フィルム（厚み７５μｍ）の表面にアルミニウム蒸着層（厚み７０ｎｍ）を形成した導電性支持体を用い、その導電性支持体のアルミニウム蒸着層上に、以下の下引き層用分散液をバーコーターにより、乾燥後の膜厚が１．２５μｍとなるように塗布し、乾燥させ下引き層を形成した。
【０１３５】
下引き層用分散液の調製は以下の手法で行った。即ち、平均一次粒子径４０ｎｍのルチル型酸化チタン（石原産業社製「ＴＴＯ５５Ｎ」）と、該酸化チタンに対して３質量％のメチルジメトキシシラン（東芝シリコーン社製「ＴＳＬ８１１７」）とを、高速流動式混合混練機（カワタ社製「ＳＭＧ３００」）に投入し、回転周速３４．５ｍ／秒で高速混合して得られた表面処理酸化チタンを、メタノール／１−プロパノールのボールミルにより分散させることにより、疎水化処理酸化チタンの分散スラリーとした。該分散スラリーと、メタノール／１−プロパノール／トルエンの混合溶媒、及び、ε−カプロラクタム［下記式（Ｃ）で表される化合物］／ビス（４−アミノ−３−メチルシクロヘキシル）メタン［下記式（Ｄ）で表される化合物］／ヘキサメチレンジアミン［下記式（Ｅ）で表される化合物］／デカメチレンジカルボン酸［下記式（Ｆ）で表される化合物］／オクタデカメチレンジカルボン酸［下記式（Ｇ）で表される化合物］の組成モル比率が、６０％／１５％／５％／１５％／５％からなる共重合ポリアミドのペレットとを加熱しながら撹拌、混合してポリアミドペレットを溶解させた後、超音波分散処理を行うことにより、メタノール／１−プロパノール／トルエンの質量比が７／１／２で、疎水性処理酸化チタン／共重合ポリアミドを質量比３／１で含有する、固形分濃度１８．０質量％の下引き層分散液とした。
【０１３６】
【化１８】
2010122631.tif 000021
【０１３７】
次に、ＣｕＫα線によるＸ線回折においてブラッグ角（２θ±０．２）が２７．３゜に強い回折ピークを示し、図２に示す粉末Ｘ線回折スペクトルを有するオキシチタニウムフタロシアニン１０質量部を１，２−ジメトキシエタン１５０質量部に加え、サンドグラインドミルにて粉砕分散処理を行い顔料分散液を作製した。こうして得られた顔料分散液１６０質量部と、ポリビニルブチラール（電気化学工業社製、商品名＃６０００Ｃ）の５質量％１，２−ジメトキシエタン溶液１００質量部と、適量の１，２−ジメトキシエタンとを混合して、最終的に固形分濃度４．０質量％の分散液を作製した。
【０１３８】
この分散液を、上述の下引き層上に乾燥後の膜厚が０．４μｍとなるようにワイアバーで塗布した後、乾燥して電荷発生層を形成した。
【０１３９】
次に、エナミン系化合物ＣＴ−１の電荷輸送材料５０質量部、下記のポリカーボネート樹脂（Ｈ）１００質量部、レベリング剤としてシリコーンオイル０．０５質量部をテトラヒドロフランとトルエンの混合溶媒（テトラヒドロフラン８０質量％、トルエン２０質量％）６４０質量部に混合し、電荷輸送層形成用塗布液を調製した。この液を上述の電荷発生層上に、乾燥後の膜厚が２５μｍとなるようにアプリケーターを用いて塗布し、１２５℃で２０分間乾燥して電荷輸送層を形成して、感光体シートＡ１を作製した。なお、ポリカーボネート樹脂（Ｈ）の粘度平均分子量は３０，０００であった。
【０１４０】
【化１９】
2010122631.tif 000022
【０１４１】
用いられたバインダー樹脂の粘度平均分子量の測定法は以下の通りである。樹脂をジクロロメタンに溶解し、濃度Ｃが６．００ｇ／Ｌとなる溶液を調製する。溶媒（ジクロロメタン）の流下時間ｔ０が１３６．１６秒のウベローデ型毛細管粘度計を用いて、２０．０℃に設定した恒温水槽中で試料溶液の流下時間ｔを測定する。以下の式に従って粘度平均分子量Ｍｖを算出する。
ａ＝０．４３８×ηｓｐ＋１          ηｓｐ＝ｔ／ｔ０−１
ｂ＝１００×ηｓｐ／Ｃ              Ｃ＝６．００（ｇ／Ｌ）
η＝ｂ／ａ
Ｍｖ＝３２０７×η１．２０５
【０１４２】
（実施例２：電子写真感光体Ａ２）
例示化合物ＣＴ−１に代え、ＣＴ−２を電荷輸送物質として使用した以外は、実施例１と同様にして、実施例としての電子写真感光体Ａ２を得た。
【０１４３】
（実施例３：電子写真感光体Ａ３）
例示化合物ＣＴ−１に代え、ＣＴ−７を電荷輸送物質として使用した以外は、実施例１と同様にして、実施例としての電子写真感光体Ａ３を得た。
【０１４４】
（実施例４：電子写真感光体Ａ４）
例示化合物ＣＴ−１に代え、ＣＴ−１０を電荷輸送物質として使用した以外は、実施例１と同様にして、実施例としての電子写真感光体Ａ４を得た。
【０１４５】
（実施例５：電子写真感光体Ａ５）
例示化合物ＣＴ−１に代え、ＣＴ−１２を電荷輸送物質として使用した以外は、実施例１と同様にして、実施例としての電子写真感光体Ａ５を得た。
【０１４６】
（実施例６：電子写真感光体Ａ６）
例示化合物ＣＴ−１に代え、ＣＴ−１３を電荷輸送物質として使用した以外は、実施例１と同様にして、実施例としての電子写真感光体Ａ６を得た。
【０１４７】
（比較例１：電子写真感光体Ｐ１）
例示化合物ＣＴ−１に代え、特許文献１に例示された下記の電荷輸送物質（Ｊ）を使用した以外は、実施例１と同様にして、比較例としての電子写真感光体Ｐ１を得た。
【０１４８】
【化２０】
2010122631.tif 000023
【０１４９】
（比較例２：電子写真感光体Ｐ２）
例示化合物ＣＴ−１に代え、特許文献１に例示された下記の電荷輸送物質（Ｋ）を使用した以外は、実施例１と同様にして、比較例としての電子写真感光体Ｐ２を得た。
【０１５０】
【化２１】
2010122631.tif 000024
【０１５１】
（比較例３：電子写真感光体Ｐ３）
例示化合物ＣＴ−１に代え、特許文献２に例示された下記の電荷輸送物質（Ｌ）を使用した以外は、実施例１と同様にして、比較例としての電子写真感光体Ｐ３を得た。
【０１５２】
【化２２】
2010122631.tif 000025
【０１５３】
（比較例４：電子写真感光体Ｐ４）
例示化合物ＣＴ−１に代え、特許文献２に例示された下記の電荷輸送物質（Ｍ）を使用した以外は、実施例１と同様にして、比較例としての電子写真感光体Ｐ４を得た。
【０１５４】
【化２３】
2010122631.tif 000026
【０１５５】
（比較例５：電子写真感光体Ｐ５）
例示化合物ＣＴ−１に代え、特許文献３に例示された下記の電荷輸送物質（Ｎ）を使用した以外は、実施例１と同様にして、比較例としての電子写真感光体Ｐ５を得た。
【０１５６】
【化２４】
2010122631.tif 000027
【０１５７】
（比較例６：電子写真感光体Ｐ６）
例示化合物ＣＴ−１に代え、下記の電荷輸送物質（Ｏ）を使用した以外は、実施例１と同様にして、比較例としての電子写真感光体Ｐ６を得た。
【０１５８】
【化２５】
2010122631.tif 000028
【０１５９】
（比較例７：電子写真感光体Ｐ７）
例示化合物ＣＴ−１に代え、下記の電荷輸送物質（Ｐ）を使用した以外は、実施例１と同様にして、比較例としての電子写真感光体Ｐ７を得た。
【０１６０】
【化２６】
2010122631.tif 000029
【０１６１】
（比較例８：電子写真感光体Ｐ８）
例示化合物ＣＴ−１に代え、下記の電荷輸送物質（Ｑ）を使用した以外は、実施例１と同様にして、比較例としての電子写真感光体Ｐ８を得たが、感光体塗布後に結晶が析出した。この感光体の電気特性測定を試みたが、ほとんど光減衰が見られず、特性の測定に至らなかった。
【０１６２】
【化２７】
2010122631.tif 000030
【０１６３】
［特性評価］
製造した電子写真感光体Ａ１〜Ａ６、Ｐ１〜Ｐ８について以下の電気特性試験を行った。
【０１６４】
＜電気特性試験＞ 
電子写真学会測定標準に従って製造された電子写真特性評価装置（続電子写真技術の基礎と応用、電子写真学会編、コロナ社、４０４〜４０５頁記載）を使用し、上記感光体シートを外径８０ｍｍのアルミニウム製ドラムに貼り付けて円筒状にし、アルミニウム製ドラムと感光体シートのアルミニウム基体との導通を取った上で、ドラムを一定回転数６０ｒｐｍで回転させ、帯電、露光、電位測定、除電のサイクルによる電気特性評価試験を行った。その際、感光体の初期表面電位が−（マイナス。以下同じ。）７００Ｖになるように帯電させ、ハロゲンランプの光を干渉フィルターで７８０ｎｍの単色光としたものを１．０μＪ／ｃｍ２で露光したときの１００ミリ秒後の露光後表面電位（以下、Ｖ１と呼ぶことがある。）を測定した。Ｖ１測定に際しては、露光から電位測定に要する時間を１００ｍｓとし、高速応答の条件とした。また、感光体表面電位が、−７００Ｖからー３５０Ｖになるまでに要した半減露光エネルギーＥ１／２（μＪ／ｃｍ２）を求めた。測定環境は、温度２５℃、相対湿度５０％で行った。
【０１６５】
各電子写真感光体Ａ１〜Ａ６、Ｐ１〜Ｐ８の評価結果を表２に示す。
【０１６６】
【表２】
2010122631.tif 000031
【０１６７】
表２に示すように、一般式［１］または［２］で表される本発明のエナミン系化合物を用いた感光体は、公知のエナミン系電荷輸送物質Ｊ、Ｋ、Ｍ、Ｐに比べ、優れた電気特性を示すことがわかった。また、公知のエナミン系電荷輸送物質Ｑを用いた電子写真感光体Ｐ８は、バインダー樹脂との相溶性が悪く、塗布後結晶が析出したため、光減衰がほとんど見られず、特性の測定に至らなかった。一方、公知のエナミン系電荷輸送物質Ｌ、Ｎ、Ｏを用いた感光体は、初期電気特性の面で本発明のエナミン系電荷輸送物質とほぼ同様であることもわかった。
【０１６８】
＜耐オゾン特性の評価＞
オゾン暴露試験の方法を以下に記す。川口電気社製ＥＰＡ８２００を使用し、実施例Ａ１〜Ａ６、比較例Ｐ１〜Ｐ７で得られた感光体をコロトロン帯電器に２５μＡの電流を印加して帯電させ、その帯電値をＶ１とした。その後、これらの感光体に１５０ｐｐｍ濃度のオゾンを１日５時間、２日間暴露し（総暴露量７５０ｐｐｍ・時間）、暴露後に同様に帯電値を測定し、この値をＶ２とした。表３にオゾン暴露前後の帯電保持率［（Ｖ２／Ｖ１）×１００］（％）を示した。また、前記の電気特性評価法と同様に、露光１０秒後、オゾン暴露前後の残留電位（それぞれＶｒ１、Ｖｒ２とする）を測定し、その差ΔＶｒ（Ｖｒ２−Ｖｒ１）を求め、表３にまとめた。
【０１６９】
【表３】
2010122631.tif 000032
【０１７０】
表３に示すように、電子写真感光体Ａ１〜Ａ６は、電子写真感光体Ｐ１、Ｐ２、Ｐ４、Ｐ５より、オゾン暴露前後の帯電保持率が高く、露光１０秒後の残留電位の差が小さい。  したがって、本発明のエナミン系化合物を電荷輸送物質として用いた電子写真感光体Ａ１〜Ａ６は、公知のエナミン系電荷輸送物質Ｊ、Ｋ、Ｍ、Ｎを用いた電子写真感光体より、良好な耐オゾン性を有し、電気的安定性が良いことが確認された。一方、公知のエナミン系電荷輸送物質Ｌ、Ｏ、Ｐを用いた感光体は、耐オゾン性の面で本発明のエナミン系電荷輸送物質とほぼ同様であることもわかった。
【０１７１】
＜応答性の評価＞
実施例Ａ１〜Ａ６、比較例Ｐ１〜Ｐ７で得られた感光体を、電荷輸送層の電界強度Ｅ＝２．０＋５Ｅ（Ｖ／ｃｍ）、温度２１℃下におけるホールドリフト移動度をＴＯＦ法により測定した。各電子写真感光体Ａ１〜Ａ６、Ｐ１〜Ｐ７のホールドリフト移動度を表４に示す。
【０１７２】
【表４】
2010122631.tif 000033
【０１７３】
表４に示すように、電子写真感光体Ａ１〜Ａ６は電子写真感光体Ｐ１〜Ｐ７と比べ、ホールドリフト移動度が速い。したがって、本発明のエナミン系化合物を用いた電子写真感光体は、公知のエナミン系電荷輸送物質を用いた電子写真感光体より、応答性の面で、電子写真機器に好適である。
【０１７４】
＜画像形成試験、及び感光体の安定性・耐久性試験＞
（実施例７〜１２）
表面を陽極酸化し、封孔処理を施した直径３ｃｍ、長さ２５．４ｃｍのアルミニウムチューブ上に、電子写真感光体Ａ１〜Ａ６と同様に作製した電荷発生層及び電荷輸送層用塗布液を浸漬塗布法により順次塗布、乾燥して、膜厚が電荷発生層０．３μｍ、電荷輸送層２０μｍの電子写真感光体ドラムＡ７〜Ａ１２を、実施例７〜１２として、それぞれ作製した。これらの電子写真感光体ドラムを、ヒューレットパッカード社製レーザープリンタ、レーザージェット４（ＬＪ４）に搭載し、画像試験を行った。初期画像を印刷した後、引き続き１万枚連続印刷を行い、画像劣化の有無を目視で観察し、その結果を表５にまとめた。
【０１７５】
（比較例９〜１５）
実施例７〜１２の手順において、電荷輸送層塗布液として電子写真感光体Ｐ１〜Ｐ７と同様に作製したものをそれぞれ用いた以外は、実施例７〜１２と同様の手順で、比較例９〜１５として、電子写真感光体ドラムＰ９〜Ｐ１５を作製し、画像試験を行い、その結果を表５にまとめた。
【０１７６】
【表５】
2010122631.tif 000034
【０１７７】
実施例７〜１２及び比較例９〜１５から、公知のエナミン系化合物Ｊ、Ｋ、Ｌ、Ｍ、Ｎ、Ｏ、Ｐを用いた電子写真感光体においては、初期でも画像欠陥が現れるか、繰り返し特性に課題があり、使用が難しいが、本発明に係る式［１］または式［２］で表される化合物を用いた電子写真感光体は、ほとんど問題なく、比較的良好な繰り返し特性を有することが確認された。
【０１７８】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う電子写真感光体、エナミン系化合物、電子写真カートリッジ、および、画像形成装置もまた本発明の技術的範囲に包含されるものとして理解されなければならない。
【産業上の利用可能性】
【０１７９】
本発明は、電機写真感光体を必要とする任意の分野で実施することができ、例えば複写機、プリンター、印刷機などに用いて好適である。
【図面の簡単な説明】
【０１８０】
【図１】本発明の画像形成装置の一実施態様の要部構成を示す概略図である。
【図２】実施例で用いたオキシチタニウムフタロシアニンのＸ線回折図である。
【図３】本発明の例示化合物ＣＴ−１の核磁気共鳴スペクトルである。
【図４】本発明の例示化合物ＣＴ−２の核磁気共鳴スペクトルである。
【図５】本発明の例示化合物ＣＴ−７の核磁気共鳴スペクトルである。
【図６】本発明の例示化合物ＣＴ−１０の核磁気共鳴スペクトルである。
【図７】本発明の例示化合物ＣＴ−１２の核磁気共鳴スペクトルである。
【図８】本発明の例示化合物ＣＴ−１３の核磁気共鳴スペクトルである。
【符号の説明】
【０１８１】
１    感光体（電子写真感光体）
２    帯電装置（帯電ローラ；帯電部）
３    露光装置（露光部）
４    現像装置（現像部）
５    転写装置
６    クリーニング装置
７    定着装置
４１  現像槽
４２  アジテータ
４３  供給ローラ
４４  現像ローラ
４５  規制部材
７１  上部定着部材（定着ローラ）
７２  下部定着部材（定着ローラ）
７３  加熱装置
Ｔ    トナー
Ｐ    記録紙（用紙、媒体）
【図１】
2010122631.tif 000039
【図２】
2010122631.tif 000040
【図３】
2010122631.tif 000041
【図４】
2010122631.tif 000042
【図５】
2010122631.tif 000043
【図６】
2010122631.tif 000044
【図７】
2010122631.tif 000045
【図８】
2010122631.tif 000046